КОМПОЗИЦИЯ, ИСПОЛЬЗУЕМАЯ ДЛЯ КАТАЛИТИЧЕСКОЙ ГИДРООБРАБОТКИ УГЛЕВОДОРОДНОГО ИСХОДНОГО СЫРЬЯ, СПОСОБ ИЗГОТОВЛЕНИЯ ТАКОГО КАТАЛИЗАТОРА И СПОСОБ ПРИМЕНЕНИЯ ЭТОГО КАТАЛИЗАТОРА

1. Композиция, включающая: носитель, содержащий металлический компонент раствора соли металла и углеводородное масло, в котором упомянутое углеводородное масло включает углеводороды, имеющие температуру кипения в пределах от 100 до 550°С, и которые могут быть выбраны из смеси углеводородов группы, состоящей из тяжелой нафты, керосина, дизельного топлива, газойля, олефинов, с числом атомов углерода в пределах от 12 до 40, смеси альфа-олефинов, с числом атомов углерода в пределах от 18 до 30.
2. Композиция по п.1, в которой упомянутый носитель, содержащий упомянутый металлический компонент упомянутого раствора соли металла и упомянутое углеводородное масло, в дальнейшем обрабатывается водородом, и где упомянутая обработка водородом проводится при температуре, достигающей 250°С, в атмосфере газа с парциальным давлением водорода в пределах от 1 до 70 бар и в интервале времени обработки водородом от 0,1 до 100 ч.
3. Композиция по п.2, в которой упомянутый носитель, содержащий упомянутый металлический компонент упомянутого раствора соли металла и упомянутое углеводородное масло, который в дальнейшем обрабатывается водородом, в дальнейшем обрабатывается соединением серы, и где упомянутая обработка соединением серы проводится при контактировании упомянутого носителя, содержащего металлический компонент упомянутого раствора соли металла и упомянутое углеводородное масло, которое в дальнейшем обрабатывается водородом вместе с соединением, содержащим серу, в условиях контактирования, которые включают температуру сульфидирования в пределах от 150 до 450°С и давление сульфидирования в пределах от 1 до 70 бар.
4. Композиция по любому из пп.1-3, в которой упомянутый металлический компонент включает металлический компонент Группы 9 и 10, выбранный из группы, состоящей из кобальта и никеля, и в котором упомянутый металлический компонент Группы 9 и 10 присутствует в количестве от 0,5 до 20 вес.%.
5. Композиция по любому из пп.1-3, в которой упомянутый металлический компонент в дальнейшем включает металлический компонент Группы 6, выбранный из группы, состоящей из молибдена и вольфрама, и в котором упомянутый металлический компонент Группы 6 присутствует в количестве от 5 до 50 вес.%.
6. Композиция по любому из пп.1-3, в которой упомянутый носитель, содержащий упомянутый металлический компонент упомянутого раствора соли металла и упомянутый углеводород, нетермообработан и несульфидирован перед упомянутой обработкой водородом.
7. Композиция, включающая: носитель, содержащий активный металлический прекурсор и углеводородное масло, в котором упомянутый носитель впоследствии обрабатывается водородом, в котором упомянутая обработка водородом проводится при температуре обработки, достигающей 250°С, и в атмосфере газа с парциальным давлением водорода в пределах от 1 до 70 бар и интервале времени обработки водородом в пределах от 0,1 до 100 ч, и в котором упомянутое углеводородное масло включает углеводороды, имеющие температуру кипения в пределах от 100 до 550°С и могут быть выбраны из смеси углеводородов группы, состоящей из тяжелой нафты, керосина, дизельного топлива, газойля, олефинов, с числом атомов углерода в пределах от 12 до 40 и смеси альфа-олефинов, с числом атомов углерода в пределах от 18 до 30.
8. Композиция по п.7, в которой упомянутый носитель, обработанный водородом, впоследствии обрабатывается соединением серы, и в котором упомянутая обработка соединением серы проводится при контактировании упомянутого носителя, обработанного водородом, с соединением, содержащим серу, в условиях контактирования, которые включают температуру сульфидирования в пределах от 150 до 450°С и давление сульфидирования в пределах от 1 до 70 бар.
9. Композиция по любому из пп.7 и 8, в которой упомянутый металлический компонент упомянутого активного металлического прекурсора включает металлический компонент Группы 9 и 10, выбранный из группы, состоящей из кобальта и никеля, и в котором упомянутый металлический компонент Группы 9 и 10 присутствует в количестве от 0,5 до 20 вес.%.
10. Композиция по любому из пп.7 и 8, в которой упомянутый металлический компонент упомянутого активного металлического исходного продукта в дальнейшем включает металлический компонент Группы 6, выбранный из группы, состоящей из молибдена и вольфрама, и в котором упомянутый металлический компонент Группы присутствует в количестве от 5 до 50 вес.%.
11. Композиция по любому из пп.7 и 8, в которой упомянутый носитель, содержащий упомянутый активный металлический прекурсор, нетермообработан и несульфидирован перед упомянутой обработкой водородом.
12. Способ получения композиции, где упомянутый способ включает:
введение содержащего металл раствора в носитель для получения носителя с введенным в его композицию металлом; и
введение углеводородного масла в упомянутый носитель с введенным в его композицию металлом для получения импрегнированной маслом композиции.
13. Способ по п.12, дополнительно включающий: контактирование упомянутой импрегнированной маслом композиции с водородом в соответствующих обработке водородом условиях для получения в результате обработанной водородом композиции.
14. Способ по п.13, дополнительно включающий: контактирование упомянутой обработанной водородом композиции с соединением серы в соответствующих обработке серой условиях для получения в результате сульфидированной композиции.
15. Способ по любому из пп.12-14, в котором перед упомянутым введением упомянутого углеводородного масла в упомянутый носитель с введенным в его композицию металлом упомянутый носитель с введенным в его композицию металлом высушивается с тем, чтобы иметь содержание летучих в пределах от 3 до 20 вес.% LOI.
16. Композиция, полученная по любому из способов по пп.12-15.
17. Способ, включающий: контактирование исходного углеводородного сырья с любой из композиций по пп.1-11 и 16 в условиях процесса гидрообессеривания.